【誤訳訂正書】
【提出日】平成26年9月26日(2014.9.26)
【誤訳訂正１】
【訂正対象書類名】特許請求の範囲
【訂正対象項目名】全文
【訂正方法】変更
【訂正の内容】
【特許請求の範囲】
【請求項１】
呼吸器用エアフィルタであって、
（ａ）概して平行な通路であって活性微粒子を含むフィルタ層によって画定された通路を含むモノリシック主フィルタと、
（ｂ）第１及び第２の主面を有し、活性微粒子も含有するポリッシングフィルタであって、該ポリッシングフィルタは、その中を空気が通るときに前記第１の主面から前記第２の主面へと空気が移動するように概ね配置されるポリッシングフィルタと、
を含む呼吸器用エアフィルタ。
【請求項２】
前記モノリシック主フィルタ内の前記活性微粒子が波形繊維状ウェブにからまっている、請求項１に記載の呼吸器用エアフィルタ。
【請求項３】
呼吸器用エアフィルタの作製方法であって、
（ａ）入口と、出口と、前記入口から前記出口まで延びる概して平行な通路であって活性微粒子を含むフィルタ層によって画定された通路と、を含むモノリシック主フィルタを提供する工程と、
（ｂ）ポリッシングフィルタを前記モノリシック主フィルタの出口にて前記モノリシック主フィルタと並置する工程と、
を含む、方法。
【請求項４】
前記ポリッシングフィルタが、前記モノリシック主フィルタを通る空気移動方向に対して直角に配置され、その中を通るとき空気は蛇行した経路を通って移動する、請求項３に記載の方法。
【誤訳訂正２】
【訂正対象書類名】明細書
【訂正対象項目名】全文
【訂正方法】変更
【訂正の内容】
【発明の詳細な説明】
【発明の名称】モノリス主フィルタ及びポリッシングフィルタを有する活性微粒子エアフィルタ
【技術分野】
【０００１】
本発明は、モノリス及びポリッシングフィルタの両方を含む新規の活性微粒子エアフィルタに関する。本発明はまた、モノリス及びポリッシングフィルタの両方を含む活性微粒子エアフィルタの作製方法、並びにそのようなフィルタを用いて空気を濾過するための方法にも関する。
【背景技術】
【０００２】
活性微粒子は、ガス状汚染物質を空気から除去するためにフィルタに一般に使用される。そのようなエアフィルタの例は、米国特許第７，５０１，０１２号、同第７，００４，９９０号、同第６，３９１，４２９号、同第５，７６３，０７８号、同第５，５１０，０６３号、同第５，３４４，６２６、及び国際公開特許第ＷＯ９９／１５２５９号に示されている。モノリス及び波形の活性微粒子ガスフィルタもまた開発されてきた（例えば米国特許第７，２７６，０９８号、同第６，４１３，３０３号、同第６，２７３，９３８号、同第５，９１４，２９４号、及び同第３，１７２，７４７号を参照）。しかしこれまで、モノリスは呼吸器用エアフィルタとしては良い候補ではなかった（Ａｃｔｉｖａｔｅｄ  Ｃａｒｂｏｎ  Ｉｎ  Ｅｎｖｉｒｏｎｍｅｎｔａｌ  Ｒｅｍｅｄｉａｔｉｏｎ，ｐｐ．５０８〜５１０，Ｅｌｓｅｖｉｅｒ  Ｐｒｅｓｓ（２００６）を参照）。
【発明の概要】
【発明が解決しようとする課題】
【０００３】
空気を濾過するために長年にわたり様々なフィルタ構成体が開発されてきたが、活性微粒子ポリッシングフィルタも使用するモノリシック活性微粒子エアフィルタはこれまでなかった。また、そのような組み合わせによって提供され得る空気浄化の画期的な改善はこれまで認められていない。以下に示すように、本発明はそのような組み合わせを提供する。
【課題を解決するための手段】
【０００４】
本発明は、（ａ）概ね平行の通路に活性微粒子を備えるモノリシック主フィルタと、（ｂ）第１及び第２の主面を有し、活性微粒子もまた含むポリッシングフィルタとを備えるエアフィルタを提供する。ポリッシングフィルタは、モノリシックフィルタを出る空気がそれを通過するときに第１の主面から第２の主面へと移動するように、モノリシックフィルタに対して概ね配置される。
【０００５】
本発明はまた、エアフィルタの新しい作製方法もまた提供し、この方法は、（ａ）概ね平行な通路に活性微粒子を備える、入口及び出口を備えるモノリシックフィルタを提供する工程と、（ｂ）ポリッシングフィルタをモノリシックフィルタの第２の出口端に並置する工程と、を含む。
【０００６】
本発明は、更に、空気を濾過する方法を提供し、この方法は、（ａ）活性微粒子を含むモノリシックフィルタの第１の端に空気を導入する工程と、（ｂ）その空気をモノリシックフィルタを通して通路に平行な方向に通過させ、その流体をモノリシックフィルタの第２の端から出す工程と、（ｃ）その空気がポリッシングフィルタを通過する工程と、を含む。
【０００７】
本発明は、モノリス活性微粒子フィルタを活性微粒子ポリッシングフィルタとの組み合わせとして使用することにおいて、及び濾過される空気が主モノリシックフィルタを通路に平行に通り、ポリッシングフィルタがこの空気の動きに対して概して垂直に配置されることにおいて、既知の活性微粒子フィルタと異なる。発明者らは、特にそれらの要素が個々に使用される場合よりも勝るガス濾過性能の画期的な改善をそのようなフィルタ要素の組み合わせを通して達成できること、及びそれらが組み合わせにおいて提供すると期待されるものを達成できることを、発見した。その濾過性能は、本発明のフィルタを呼吸器用エアフィルタへの使用（すなわち、濾過された空気を人々に呼吸のために提供するフィルタカートリッジ及び他の装置への使用）に好適にし得るほど画期的なものである。
【０００８】
用語解説
「活性微粒子」は、流体又は流体成分に対し何らかの作用又は機能を実行するために特に好適な粒子又は顆粒を意味し、その作用又は機能とは、例えば汚染物質除去又は分子変更又は触媒作用である。
「空気」は、地球の大気を形成する気体の混合気を意味し、主に窒素及び酸素を含有するが、アルゴン、ＣＯ２、ネオン、及びヘリウムのような他の分子を少量含有する場合がある。
「清浄な空気」は、汚染物質を取り除くために濾過されたある体積の大気中の周囲空気を意味する。
「汚染物質」は、粒子（粉塵、ミスト及びフュームを含む）及び／又は一般には粒子とみなされない場合もあるが（例えば、有機蒸気等）、空気中に浮遊していることがある他の物質を意味する。
「波形」は、一連の頂上部分と谷部分とを有することを意味し、Ｕ形であってもＶ形であってもよい。
「からまった」は、別の媒体の隙間空間内に保持されていることを意味する。
「エアフィルタ」は、望ましくない成分を空気から除去して清浄な空気を人の呼吸のために提供する物品を意味する。
「並置される」は、互いに隣に置かれることを意味するが、必ずしも互いに直接接触して置かれなくてもよい。
「長手方向次元」は、開口部を（横断方向でなく）縦に通る方向を意味し、図１が示す次元「ｙ」の方向である。
「モノリシックフィルタ」は、濾過される流体が通過し得る一連の概して平行な通路を含むフィルタを意味する。
「波形に対して平行」及び「通路に対して平行」は、波形又は通路の長手方向次元と同じ一般的方向であることを意味する。
「ポリッシングフィルタ」は、濾過される空気が蛇行通路を通って流れるように主フィルタより下流に位置づけられた濾過層を意味する。
「主フィルタ」は、濾過装置の性能において基本的役割を果たすフィルタを意味する。
【図面の簡単な説明】
【０００９】
【図１】本発明に使用可能なモノリシックフィルタ１０の斜視図。
【図１Ａ】図１に図示したモノリシックフィルタ１０の拡大部分を図示する。
【図２】本発明によるフィルタカートリッジ２２の部分断面図。
【図３】本発明とともに使用可能なモノリシックフィルタを作製するために好適な複合構造５６の作製方法を図示する。
【図４】本発明によるフィルタの代替構成体を図示する。
【図５】本発明によるフィルタの代替構成体を図示する。
【図６】本発明によるフィルタの代替構成体を図示する。
【発明を実施するための形態】
【００１０】
図１及び１Ａは、本発明のエアフィルタにおいて主フィルタとして使用可能なモノリシックフィルタ１０の実施例を図示する。モノリシックフィルタ１０は、波形フィルタ層１４及び保持層１６によって画定された一連の概ね平行な通路１２を有する。保持層１６は、波形フィルタ層１４をその波形状態に維持する機能を有し、平行な通路１２の画定を助ける場合もある。モノリシックフィルタ１０は、第１の入口端１８及び第２の出口端２０もまた有する。濾過される流体は第１の入口端１８から、概して平行な通路１２を通り移動し、第２の出口端２０から出る。波形フィルタ層１４は、概して平行な通路を通過する空気又は空気成分に対し何らかの作用又は機能を行うために適した活性微粒子を含む。そのようにして、活性微粒子は通路１２を通過する空気と流体連通する。保持層１６は固体シートであってもよく、一連のストランド又は繊維又は不織布繊維状ウェブであってもよい（波形パターンの維持に使用可能な形状保持手段の例については、米国特許第５，７６３，０７８号（Ｂｒａｕｎら）を参照）。形状保持層もまた、不織布繊維状ウェブ内の活性微粒子又はＰＳＡ微粒子によってともに保持されている活性微粒子を含むことができる（米国特許第３，９７１，３７３号（Ｂｒａｕｎら）、同第６，３９１，４２９号（Ｓｅｎｋｕｓら）、及び同第６，２３４，１７１号並びに同第６，１０２，０３９号（Ｓｐｒｉｎｇｅｔｔら）を参照）。波形フィルタ層１４は、濾過される流体が活性微粒子と直接接触することを可能にする。図示されているように、通路はＵ形であってよい。それらはまた、他の形態の断面であってもよい。例えば、通路はＶ形、三角形、矩形、五角形、六角形などであってもよい。
【００１１】
図２は、フィルタカートリッジ２２の断面図である。カートリッジ２２は空気取り込み表面２４及び空気出口ポート２６を有する。ハウジング２８は１つ以上の側壁３０とベース３２とによって画定される。モノリシックフィルタ１０はハウジング２８の内部に配置される。多孔質のカートリッジカバー３４はモノリシックフィルタ１０の第１の入口端１８に配置される。ポリッシングフィルタ３６はモノリシックフィルタ１０の第２の出口端２０に位置づけられる。濾過される空気はカートリッジカバー３４を通過して第１の入口端１８でモノリシックフィルタ１０に入る。次いで、空気は概して平行な通路１２を通過して第２の出口端２０でモノリシックフィルタ１０を出る。次いで、空気はモノリシックフィルタ１０を出た後にポリッシングフィルタ３６を通過する。その後、空気はプレナム３８を通過し、更に出口ポート２６を通過する。フィルタカートリッジ２２は、人の鼻及び口（及び目）の上に着用されるマスク本体にカートリッジを固定することができるように一連のネジ山４０を含むことができる。あるいは、バヨネット接続又はスナップ嵌め接続を使用してもよい（米国公開特許第２００５／０１４５２４９Ａ１号（Ｓｏｌｙｎｔｊｅｓら）、米国特許第５，５７９，７６１号（Ｙｕｓｃｈａｋら）、及び同第５，０６２，４２１号（Ｂｕｒｎｓら）を参照）。本発明のフィルタカートリッジは、様々なハーフマスク及びフルフェース式呼吸器及びフッドに使用することができる。そのような呼吸器の例は、特許第７，４１９，５２６号（Ｇｒｅａｒら）、同第７，１０４，２６４号（Ｌｅｅら）、同第６，８９５，９６０号（Ｆａｂｉｎ）、同第６，８７４，４９９号（Ｖｉｎｅｒら）、及び同第６，２２７，１７８号（Ｈｏｌｍｑｕｉｓｔ−Ｂｒｏｗｎら）に開示されている。本発明のフィルタカートリッジは、電動式清浄空気呼吸器（ＰＡＰＲ）とともに使用することもできる。有用なＰＡＰＲの例は、米国特許第６，９４８，１９１号及び同第６，８２３，８６７号（Ａｖｅｒｙら）、並びに同第６，６６６，２０９号（Ｂｅｎｎｅｔｔら）に記載されている。本発明は、建物及び臨時施設（テント及び人員収容構造物など）内の人々のための集団用濾過保護を提供するためにより大規模に使用してもよい（例えば米国特許第７，４２５，５２１号及び同第６，３８３，２４１号を参照）。
【００１２】
図３は、本発明によるモノリスを形成するために使用可能な層フィルタ媒体の作製方法を図示する。本発明のモノリスに使用可能な波形フィルタ媒体層の作製では、高分子繊維にからまった活性微粒子を含むウェブ４２を、ロール４４から、第２の歯車ロール４８と噛み合う第１の歯車ロール４６上に引き出して、一対の波形ロールを形成する。第１のロール４６の歯が第２のロール４８と噛み合うと、ウェブ４２は波形又はプリーツのパターンになる。次いで、形状保持層又はシート１６を波形ウェブ１４に付加して、波形ウェブ１４をそのプリーツ化された状態又は波形化された状態に保持するのを助ける。形状保持シート１６は、歯車ロール４８とドライビングロール又はバックアップロール５４との間を通してフィルム押出成形機５２から引き出すことができる。ドライビングロール５４は、保持シート１６を波形構造物１４と結合させて波形層１４と保持シート１６とを含む複合構造物５６をもたらすために加熱することができる。複合構造物５６は巻き取りロールに巻くことができ、後に、本発明のフィルタに使用するために好適なモノリスへと変換することができる。
【００１３】
本発明によるモノリスの作製に好適な複合構造物を形成するために出発原料として使用可能なウェブは、例えば米国公開特許出願第２００６／００９６９１１Ａ１号（Ｂｒｅｙら）及び同第２００６／０２５４４２７Ａ１号（Ｔｒｅｎｄら）に記載されている。ウェブ出発原料を波形化して、一連の平行な通路を提供することができる。通路は概して蛇行せず、既定の道に延在する。通路は一直線でも曲線の道を辿ってもよいが、概して障害がない傾向がある。通路は、高分子繊維の自立型不織布ウェブと、そのウェブにからまった吸着粒子とを含む多孔質シート物品を含むことができる。吸着粒子をウェブにからませることができ、典型的には、ウェブ内に少なくとも約６０重量パーセントの吸着粒子がある。粒子含有ウェブに使用される繊維は、典型的には、同様の繊維より十分に大きい結晶化収縮率を有する。それらの繊維は典型的にはポリプロピレンを含み、吸着粒子は典型的にはウェブが少なくとも１．６×１０４／ミリメートル（ｍｍ）の水吸着係数を有するようにウェブ内で均一に分布される。多孔質シート物品は、低い圧力低下を呈し、長い有効寿命を有し、その吸着係数Ａは充填層炭素のそれを上回る。吸着係数Ａは、Ｗｏｏｄ、ＪＯＵＲＮＡＬ  ＯＦ  ＴＨＥ  ＡＭＥＲＩＣＡＮ  ＩＮＤＵＳＴＲＩＡＬ  ＨＹＧＩＥＮＥ  ＡＳＳＯＣＩＡＴＩＯＮ，５５（１）：１１〜１５（１９９４）に記載されているものと同様のパラメータ又は測定値を使用して計算することができる。吸着係数Ａに関する詳細な情報は、本文節で上述した特許出願のいずれかに見出すことができる。これらのウェブでは、活性微粒子がモノリスを作製するために必要な条件に曝されても濾過／吸着機能のほとんどを保持するので、モノリスを形成するための良い候補である。本発明での使用に好適であり得るモノリスは、ポリマー又はセラミックペーストを活性微粒子とともに押出成形する押出成形プロセスで作製することもできる。あるいは、通路を含むポリマーブロックを部分的に炭素化してから活性化してもよい。炭素モノリスの説明については米国特許第２００８／０１３２４０８号、同第２００７／０２６１５５７号、及び同第６，２８４，７０５号を参照のこと。本発明の典型的なエアフィルタにおいて、モノリスの通路の断面積は約０．１〜１００平方ミリメートル（ｍｍ２）であり、より典型的には断面積は約０．５〜２０ｍｍ２である。モノリスの通路の長さは約０．５〜１００センチメートル（ｃｍ）、より典型的には約２〜１０ｃｍであり得る。フィルタカートリッジとしての使用では、通路の長さは約１〜５ｃｍである。
【００１４】
本発明とともに使用可能なポリッシング層は、モノリスの作製に使用するための上記の構成要素と同様の構成体を有することができる。通路を備えるモノリスの材料と異なり、ポリッシングフィルタは層によって形成される通路でなく層自体を空気が通過するため、多孔質又は透過性でなくてはならない。モノリスに対し、ポリッシングフィルタを通過するとき、空気は多孔質媒体における蛇行した道を通過する。活性微粒子の充填層を使用してもよく、例えばＰＳＡ微粒子とともに保持される活性微粒子の透過性の成形構造物（米国特許第６，３９１，４２９号（Ｓｅｎｋｕｓら）を参照）、又は米国特許第５，０３３，４６５号（Ｂｒａｕｎら）に記載されているような結合吸着粒子でもよい。本発明のポリッシングフィルタとして機能することが可能な、活性微粒子を含有する繊維状マトリックスの例は、米国特許出願第２００５／０１６９８２０  Ａ１号に示されている。用途によっては、ポリッシング層はモノリスの出口と直接接触してもよい。また、ポリッシング層は、出口に向かう下流（例えば０．５センチメートル（ｃｍ）〜１００ｃｍ下流）方向で空間的に分離されてもよい。典型的には、ポリッシングフィルタの厚さは約０．１〜２０ミリメートル（ｍｍ）で、より典型的には約０．５〜３ｍｍである。
【００１５】
本発明のモノリシックフィルタ及びポリッシングフィルタに使用可能な活性微粒子は、反応、触媒反応、及びイオン交換のような化学的変化特性、及び／又は高表面積、多孔質、及び比較的小さいサイズ及び形のような物理的特性を含む何らかの特徴又は特性に帰属し得る何らかの作用又は機能を行うために適した粒子又は顆粒を含む。活性微粒子の一例は、流体内の成分と相互作用して組成物を取り除く又は変更する粒子である。流体内の成分は活性微粒子上に若しくは活性微粒子内に吸着され得るか、又は反応することによってそれらの組成物の有害性を減らすことができる。したがって、活性微粒子は吸着性、触媒性、又は反応性である場合がある。本発明との関係において使用可能な活性微粒子材料の例としては、活性炭、化学的に表面処理された活性炭、アルミナ、シリカゲル、ベントナイト、カオリンケイソウ土、粉末状ゼオライト（天然及び合成）、イオン交換樹脂及びモレキュラーシーブのような吸着性微粒子顆粒、触媒粒子のような粒子、及びカプセル化化合物含有粒子が挙げられる。一般的な活性微粒子としては、活性炭、化学処理された炭素、及びアルミナ微粒子が挙げられる。本発明に使用可能な市販の活性炭の例としては、Ｋｕｒａｒａｙ  １２×２０型ＧＧ（Ｋｕｒａｒａｙ  Ｃｈｅｍｉｃａｌ  Ｃｏｒｐｏｒａｔｉｏｎ（大阪）より入手可能）及びＣａｌｇｏｎ  １２×３０  ＵＲＣ（Ｃａｌｇｏｎ  Ｃａｒｂｏｎ  Ｃｏｒｐｏｒａｔｉｏｎ（ペンシルベニア州Ｐｉｔｔｓｂｕｒｇｈ）より入手可能）が挙げられる。本発明に使用可能な様々なタイプの活性微粒子が記載されている特許としては、米国特許第７，３０９，５１３号（Ｂｒｅｙら）、同第７，００４，９９０号及び同第６，３９１，４２９号（Ｓｅｎｋｕｓら）、同第５，７６３，０７８号（Ｂｒａｕｎら）、並びに同第５，４９６，７８５号（Ａｂｌｅｒ）が挙げられる。
【００１６】
図４は、本発明とともに使用可能なモノリス５８の実施例の端面図を示す。複合構造物５６を組み合わせて、Ｕ形形態に配置された複数の層にすることができる。ポリッシングフィルタはＵ形モノリス５８の出口端に配置され得る。また、プレナムをＵ形モノリス５８の出口端に配置してもよく、フィルタ流体をチャネル６０に案内し、そこから別の場所に案内してもよい。
【００１７】
図５は、代替Ｕ形構造物を図示し、流体は入口端７２で代替モノリス７０に入り、出口７４から出る。この実施形態で、通路は入口７２から出口７４にかけて１８０°を描く。通路７６は入口７２から出口７４への方向に移動する可変長を有する。集められた流体を別の導管に案内する出口端７４にもプレナムを提供することができる。
【００１８】
図６は、ディスク形フィルタ９０を示し、流体は入口端９２でフィルタに入り、９４で出る。ディスク９６の中央はプレナムを形成し、濾過された空気はポリッシングフィルタへ通過する前にここを通して集められる。あるいは、ディスクフィルタの中央９６は、第２の出口端９４でフィルタ９０を出る流体がポリッシングフィルタによって再びすぐに濾過され得るように、中央９６に位置づけられたポリッシングフィルタを有してもよい。図の通路９８は、入口９２から出口９４へ移動する直径方向に収束する。本発明に使用するために好適であり得る他のモノリスの例は、米国特許第６，９８６，８０４号（Ｄｏｍｉｎｉａｋら）、同第６，７５２，８８９号（Ｉｎｓｌｅｙら）、同第６，４１３，３０３号（Ｇｅｌｄｅｒｌａｎｄら）、同第６，２７３，９３８（Ｆａｎｓｅｌｏｗら）、同第５，９１４，２９４（Ｐａｒｋら）、米国公開特許出願第２００８／０１３２４０８Ａ１号、及び欧州特許第ＥＰ１，６６６，１２３Ａ１号に記載されている。
【実施例】
【００１９】
圧力低下試験
ＮＩＯＳＨの試験方法ＲＣＴ−ＡＰＲ−ＳＴＰ−０００７と同様の試験方法を用いた。試験流量は４２．４リットル／分（ｌｐｍ）であった。フィルタは、アダプタを用いて装置に直接取り付け、ヘッドフォームには取り付けなかった。同等の装置を用いた。
【００２０】
有効寿命試験
濾過装置の有効寿命を決定するために、１０００ｐｐｍのシクロヘキサンを１０リットル／分及び５０％相対湿度でそれらに与えた。５ｐｐｍのシクロヘキサンがフィルタから出るのを装置が可能にしたときの経過時間によって有効寿命を決定した。ＮＩＯＳＨの試験方法ＲＣＴ−ＡＰＲ−ＳＴＰ−００４６と同様の試験方法を用いた。同等の装置を用いた。
【００２１】
サンプル組立品
波形のモノリスフィルタ媒体を次の方法で作製した。
【００２２】
米国公開特許出願第２００６／０２５４４２７号に記載されている技法を用いて、炭素充填したウェブを製造した。ウェブのために選択されたポリマーはＶｉｓｔａｍａｘｘ（商標）２１２５であり、炭素はＰｈｉｌｉｐｐｉｎｅ  Ｊａｐａｎ  Ｃａｒｂｏｎ  Ｃｏｒｐｏｒａｔｉｏｎの８０×３２５有機ガス炭素である。ポリマー対炭素比は３０：７０とした。ウェブの合計坪量は３５０グラム／平方メートル（ｇ／ｍ２）であった。
【００２３】
ウェブは、約１７０°Ｆ（７７℃）で０．０５５インチ（１．３９７ｍｍ）〜０．０２０インチ（０．５１ｍｍ）からカレンダー法により得た。
【００２４】
次いで、工程２からのカレンダー法で得られたウェブを、それぞれ１インチ毎に１０個の歯（１センチメートル毎に３．９個の歯）を有する歯車ロール２つの間で波形化した。波形は、図３に図示したプロセスを用いて作られた。
【００２５】
図を参照すると、波形ロール４６及び４８は、１１０°Ｆ（４３℃）及び１７０°Ｆ（７７℃）に設定した。押出成形のためのバックアップロールは４０°Ｆ（４℃）に冷却した。ロール４８と５４との間の隙間は０．０５０インチ（１．２７ｍｍ）に設定した。ポリプロピレンフィルムは、４５０°Ｆ（２３２℃）の溶解温度を有するＴｏｔａｌ（商標）５５７１ポリプロピレンを用いて押出成形した。フィルムの厚さは０．１ｍｍであった。波形化炭素充填ウェブは、ロール４８と押出成形バックアップロール５４との間でポリプロピレンフィルム１６に積層した。積層圧力は５０ＰＬＩ（ポンド／直線インチ）（８７．６ニュートン／直線センチメートル）であった。得られたウェブをロールに巻いた。
【００２６】
ポリッシングフィルタは、ポリマー対炭素比が１０：９０であり炭素がＰＡＣＣＯ  Ｉｎｔｅｒｎａｔｉｏｎａｌ（ペンシルベニア州Ｗａｒｒｅｎｄａｌｅ）のＦＨＷ  ４０×１４０であることを除き上記のプロセスと同じプロセスを用いて製造された炭素充填ＢＭＦウェブのロールから作製した。ウェブの総重量は４５０ｇ／ｍ２であった。
【００２７】
評価用に組立てられた濾過装置は直径３４ミリメートル（ｍｍ）の管である。ポリッシングウェブは空気の流れに対し垂直に置かれ、波形主フィルタは空気の流れと平行にした。３インチ（７６．２ｍｍ）の波形主フィルタを濾過装置内で使用した。波形材料を３インチ（７．６２ｃｍ）のストリップに切り離し、長手方向に平行な空気チャネルを有する円筒に巻き、３４ｍｍの管に接着した。ポリッシングウェブもまた、直径３４ｍｍの円筒に対して垂直に接着した。６つの試料（比較実施例（Ｃ１〜Ｃ４）及び発明の実施例（Ｉ５〜Ｉ６））を調製した。上記のように試料の圧力低下及び有効寿命を評価した。試験結果を表１に記載する。
【００２８】
【表１】
2013506546.tif 000001
【００２９】
表１に記載されているデータは、本発明による主フィルタ及びポリッシングフィルタの両方を使用する構成体によって画期的なフィルタ有効寿命を達成し得ることを実証している。本発明の実施例Ｉ５及びＩ６は、比較実施例Ｃ１〜Ｃ４の圧力低下より最高１１３％（（３３．６〜１５．９）／１５．９×１００）大きい圧力低下を有するが、最高（（３８−０）／０×１００）〜最低１０６％（（３６−１７．５）／１７．５×１００）の確実に大きい有効寿命の延長を呈する。
【００３０】
本発明は、その趣旨及び範囲から逸脱することなく、様々な変形及び変更を加えられてもよい。したがって、本発明は、上記に限定されず、添付された「請求項」及び全てのその等価物に記述する制限によって規制される。
【００３１】
更に本発明は、ここに具体的に開示されていない要素がなくとも適切に実施可能であり得る。
【００３２】
上記の全ての特許及び特許出願は、背景技術部分のものを含め、全体的に参考として本明細書に組み込まれる。そのような組み込まれる文献の開示と上記明細書との間に不一致又は矛盾がある限りにおいては、上記明細書が優先する。